(57)【特許請求の範囲】
【請求項１】
基布と多数のパイルを備え、前記基布の裏側にラテックスバッキングが施されてなるパイル保持体であって、
前記パイルの基部は、その基部の一部が前記基布の裏側に位置する状態で前記基布に結合され、前記パイルの主要部は前記基布の表側に位置しており、
前記多数のパイルは、分散染料により染色されたポリエステル繊維を前記基布の表側と裏側にわたり有してなるものであり、
前記ラテックスバッキングは、前加硫ラテックスが前記基布の裏側に適用され乾燥されて形成された皮膜からなるものであって、
前記分散染料が汚染源となることが防がれることを特徴とするパイル保持体。
【請求項２】
上記前加硫ラテックスが、前加硫ゴム系ラテックス又は前加硫樹脂系ラテックスである請求項１記載のパイル保持体。
【請求項３】
上記前加硫ゴム系ラテックスが、前加硫の天然ゴムラテックス、NBRラテックス、SBRラテックス、CRラテックス、又は、BRラテックスである請求項２記載のパイル保持体。
【請求項４】
上記前加硫樹脂系ラテックスが、前加硫のアクリル樹脂ラテックス、塩化ビニル樹脂ラテックス、ウレタン樹脂ラテックス、ポリエチレン樹脂ラテックス、シリコーン樹脂ラテックス、エポキシ樹脂ラテックス、又は、フッ素樹脂ラテックスである請求項２記載のパイル保持体。
【請求項５】
上記前加硫が、硫黄加硫、有機過酸化物加硫、又は、γ線照射加硫によるものである請求項１乃至４の何れか１項に記載のパイル保持体。
【請求項６】
基布と多数のパイルを備え、前記基布の裏側にラテックスバッキングが施されてなるパイル保持体を製造する方法であって、
前記パイルの基部は、その基部の一部が前記基布の裏側に位置する状態で前記基布に結合され、前記パイルの主要部は前記基布の表側に位置しており、
前記多数のパイルは、分散染料により染色されたポリエステル繊維を前記基布の表側と裏側にわたり有してなるものであり、
前記基布の裏側に前加硫ラテックスを適用し、その前加硫ラテックスを乾燥させて皮膜を形成させることにより、前記基布の裏側に前記ラテックスバッキングを施して前記分散染料が汚染源となることが防がれるパイル保持体を得ることを特徴とするパイル保持体の製法。
【請求項７】
上記前加硫ラテックスの乾燥が、１００℃以下の温度での加熱乾燥である請求項６記載のパイル保持体の製法。
【発明の詳細な説明】
【技術分野】
【０００１】
本発明は、基布と分散染料により染色されたポリエステル繊維を有する多数のパイルを備え、基布の裏側にバッキングが施されてなるパイル保持体及びその製法に関する。
【背景技術】
【０００２】
特公平２−２０７５３号公報には、分散染料で染色されたポリエステル繊維の移染による汚染の問題が記載されている。
【０００３】
分散染料で染色されたポリエステル繊維製のパイルを用いたパイルマットやカーペット等のパイル保持体においても、分散染料の移染による床面や他の繊維の汚染が問題となる。
【０００４】
このような汚染を防ぐには、従来、ガスバリア性の高いＥＶＯＨ（エチレン・ビニルアルコール共重合樹脂））樹脂をマット等の裏面に貼り付けることや、マット等の裏面に別の繊維からなる布を縫着して分散染料が床面に達することを遮断するという手段が用いられているが、必ずしもコストと効果を両立し得るものとは言い難い点があった。
【先行技術文献】
【特許文献】
【０００５】
【特許文献１】特公平２−２０７５３号公報
【発明の概要】
【発明が解決しようとする課題】
【０００６】
本発明は、基布と分散染料により染色されたポリエステル繊維を有する多数のパイルを備え、基布の裏側にバッキングが施されたパイル保持体であって、前記ポリエステル繊維における分散染料が汚染源となることを防ぐことができ、耐久性が良好なパイル保持体を提供することにある。
【課題を解決するための手段】
【０００７】
(1) 基布と多数のパイルを備え、前記基布の裏側にラテックスバッキングが施されてなるパイル保持体であって、
前記パイルの基部は、その基部の一部が前記基布の裏側に位置する状態で前記基布に結合され、前記パイルの主要部は前記基布の表側に位置しており、
前記多数のパイルは、分散染料により染色されたポリエステル繊維を有してなるものであり、
前記ラテックスバッキングは、前加硫ラテックスが前記基布の裏側に適用され乾燥されて形成された皮膜からなるものであって、
前記分散染料が汚染源となることが防がれることを特徴とするパイル保持体。
【０００８】
主要部が基布の表側に位置する多数のパイルの基部の一部が位置する基布の裏側に、ラテックスバッキングが施されており、前記多数のパイルは分散染料により染色されたポリエステル繊維を有してなるものである。
【０００９】
前記多数のパイルが有するポリエステル繊維を染色した分散染料は、昇華による移染やその他の移染による汚染の汚染源となるおそれがある。
【００１０】
しかしながら、前記ラテックスバッキングが、前加硫ラテックスが前記基布の裏側に適用され乾燥されることにより形成された皮膜からなるものであることにより、前記分散染料の昇華による移染やその他の移染の発生を効果的に回避して前記分散染料が汚染源となることを防ぐことができる。而も、ラテックスバッキングの洗濯堅牢性、摩擦堅牢性、その他の耐久性も良好なものとなる。
【００１１】
(2) 上記前加硫ラテックスが、前加硫ゴム系ラテックス又は前加硫樹脂系ラテックスである上記(1)記載のパイル保持体。
【００１２】
(3) 上記前加硫ゴム系ラテックスが、前加硫の天然ゴムラテックス、NBRラテックス、SBRラテックス、CRラテックス、又は、BRラテックスである上記(2)記載のパイル保持体。
【００１３】
(4) 上記前加硫樹脂系ラテックスが、前加硫のアクリル樹脂ラテックス、塩化ビニル樹脂ラテックス、ウレタン樹脂ラテックス、ポリエチレン樹脂ラテックス、シリコーン樹脂ラテックス、エポキシ樹脂ラテックス、又は、フッ素樹脂ラテックスである上記(2)記載のパイル保持体。
【００１４】
(5) 上記前加硫が、硫黄加硫、有機過酸化物加硫、又は、γ線照射加硫によるものである上記(1)乃至(4)の何れか１項に記載のパイル保持体。
【００１５】
(6) 基布と多数のパイルを備え、前記基布の裏側にラテックスバッキングが施されてなるパイル保持体を製造する方法であって、
前記パイルの基部は、その基部の一部が前記基布の裏側に位置する状態で前記基布に結合され、前記パイルの主要部は前記基布の表側に位置しており、
前記多数のパイルは、分散染料により染色されたポリエステル繊維を有してなるものであり、
前記基布の裏側に前加硫ラテックスを適用し、その前加硫ラテックスを乾燥させて皮膜を形成させることにより、前記基布の裏側に前記ラテックスバッキングを施して前記分散染料が汚染源となることが防がれるパイル保持体を得ることを特徴とするパイル保持体の製法。
【発明の効果】
【００１６】
本発明におけるパイル保持体においては、多数のパイルが有するポリエステル繊維を染色した分散染料は、昇華による移染やその他の移染による汚染の汚染源となるおそれがある。
【００１７】
しかしながら、前記ラテックスバッキングが、前加硫ラテックスが前記基布の裏側に適用され乾燥されることにより形成された皮膜からなるものであることにより、前記分散染料の昇華による移染やその他の移染の発生を効果的に回避して前記分散染料が汚染源となることを防ぐことができる。而も、ラテックスバッキングの洗濯堅牢性、摩擦堅牢性、その他の耐久性も良好なものとなる。
【図面の簡単な説明】
【００１８】
【図１】パイルマットの模式的断面図である。
【発明を実施するための形態】
【００１９】
[1] 本発明の実施の形態を、図面を参照しつつ説明する。
【００２０】
図面は本発明の実施の形態の一例としてのパイルマットに関するものである。
【００２１】
このパイルマットＡは、基布Ｂと、全てのパイルＰが分散染料により染色されたポリエステル繊維のみからなる多数のパイルＰを備え、基布Ｂの裏側にラテックスバッキングＬが施されてなるものである。
【００２２】
パイルＰは、その基部の一部が基布Ｂの裏側に位置する状態で、前記基部において基布Ｂに結合されており、パイルＰの主要部は基布Ｂの表側に位置している。
【００２３】
ラテックスバッキングＬは、前加硫天然ゴムラテックスが基布Ｂの裏側に適用され乾燥されて形成された皮膜からなる。
【００２４】
各パイルＰの基部の一部が基布Ｂの裏側に位置する状態で、その基布Ｂの裏側にロールコータにより硫黄加硫による前加硫天然ゴムラテックスを塗布し、例えば６０℃以下の温度で常圧下で加熱乾燥させることにより、前加硫天然ゴムラテックスの皮膜を形成させ、基布Ｂからのパイル離脱防止効果や、床面等に対するパイルマットＡの滑り止め効果を発揮し得、洗濯堅牢性、摩擦堅牢性、その他の耐久性が良好なラテックスバッキングＬを得ることができる。
【００２５】
これにより、ポリエステル繊維を染色した分散染料の昇華による移染やその他の移染の発生が効果的に回避され、その分散染料が汚染源となることが防がれるパイルマットＡが得られる。
【００２６】
[2] 本発明の実施の形態を、上記以外の形態を含めて更に説明する。
【００２７】
本発明のパイル保持体は、基布と多数のパイルを備え、前記基布の裏側にラテックスバッキングが施されてなるものである。パイル保持体の具体例としては、パイルマットやパイルカーペットを挙げることができるが、これらに限られるものではない。
【００２８】
(1) パイルは、その基部の一部が基布の裏側に位置する状態で、前記基部において基布に結合されており、パイルの主要部は基布の表側に位置している。
【００２９】
(2) パイルの形態は特に限定されず、例えば、カットパイル、ループパイル又は両者が混在したものとすることができる。
【００３０】
パイル保持体が備える多数のパイルは、分散染料により染色されたポリエステル繊維（例えばポリエチレンテレフタレート繊維）を有してなるものである。パイル保持体が備えるパイルは、例えば、全部又は一部のパイルが分散染料により染色されたポリエステル繊維のみからなるものとすること、或いは、全部又は一部のパイルが分散染料により染色されたポリエステル繊維とそれ以外の繊維からなるものとすることができる。
【００３１】
(3) 基布としては、例えばフェルト、織布、不織布、編物等を用いることができる他、皮革、合成樹脂材料、合成ゴム材料等の各種シート状材料を用いることも必ずしも除外されない。
【００３２】
(4) ラテックスバッキングは、前加硫ラテックスが基布の裏側に適用され乾燥されて形成された皮膜からなる。
【００３３】
そのため、前加硫ラテックスを基布の裏側に適用して乾燥させることにより皮膜を形成させてラテックスバッキングを設ける工程を、分散染料の昇華やポリエステル繊維のガラス転移等が生じない温度や圧力等の条件で行うことができ、ポリエステル繊維を染色した分散染料の昇華による移染やその他の移染の発生を効果的に回避してその分散染料が汚染源となることを防ぐことができる。具体的な条件としては、用いられているポリエステル繊維及び分散染料の特性に応じ、例えば、１００℃若しくは８０℃以下の温度、好ましくは７０℃以下の温度、より好ましくは６０℃以下の温度或いは常温で、常圧又はそれに近い圧力を挙げることができる。
【００３４】
ラテックスバッキングは、パイルがその基部において結合された基布の裏側であって、パイルの基部の一部が位置する基布の裏側に施される。これにより、ラテックスバッキングは、基布からのパイル離脱防止効果や、床面等に対するパイル保持体の滑り止め効果を発揮し得る。
【００３５】
また、ラテックスバッキングの洗濯堅牢性、摩擦堅牢性、その他の耐久性も良好なものとなる。
【００３６】
(5) 前加硫ラテックスとしては、前加硫ゴム系ラテックス又は前加硫樹脂系ラテックスを用いることができる。
【００３７】
前加硫ゴム系ラテックスの例としては、前加硫の天然ゴムラテックス、NBR（ニトリルゴム）ラテックス、SBR（スチレン‐ブタジエンゴム）ラテックス、CR（クロロプレンゴム）ラテックス、又は、BR（ブタジエンゴム）ラテックスを挙げることができるが、これらに限るものではない。
【００３８】
前加硫樹脂系ラテックスの例としては、前加硫のアクリル樹脂ラテックス、塩化ビニル樹脂ラテックス、ウレタン樹脂ラテックス、ポリエチレン樹脂ラテックス、シリコーン樹脂ラテックス、エポキシ樹脂ラテックス、又は、フッ素樹脂ラテックスを挙げることができるが、これらに限るものではない。
【００３９】
ゴム系ラテックス又は樹脂系ラテックス等のラテックスに対する前加硫は、例えば、硫黄加硫、有機過酸化物（例えば、t-butyl hydroperoxide、tetra ethlene pentamine等)加硫、又は、（例えばCoを線源とする）γ線照射加硫により行うことができる。
【００４０】
(6) 前加硫ラテックスは、各パイルの基部の一部が基布の裏側に位置する状態で、その基布の裏側に適用する。
【００４１】
基布の裏側に対する前加硫ラテックスの適用は、例えば、ロールコータやスプレーコータ等の各種コータにより塗布することにより、或いは、パディングや浸漬等により行うことができる。
【００４２】
(7) 基布の裏側に適用された前加硫ラテックスの乾燥は、例えば、常温における自然乾燥や、１００℃若しくは８０℃以下の温度、好ましくは７０℃以下の温度、より好ましくは６０℃以下の温度における加熱乾燥（何れも常圧下で行うことができる）により行うことができる。加熱乾燥後は、自然冷却若しくはその他の冷却を行う。加熱乾燥後、更に自然乾燥させることもできる。
【００４３】
前加硫ラテックスを乾燥させることにより、皮膜を形成させ、洗濯堅牢性、摩擦堅牢性、その他の耐久性が良好なラテックスバッキングを得ることができる。
【実施例】
【００４４】
以下、実施例を挙げて本発明を更に詳細に説明する。なお、実施例における「部」は原則として「重量部」を意味する。
【００４５】
実施例１
天然ゴムラテックス  １００部
硫黄  １部
酸化亜鉛  １部
分散剤［ポリカルボン酸型界面活性剤］  ０．２部
加硫促進剤  ＰＸ［N-エチル-N-フェニルジチオカルバミン酸亜鉛］  ０．３部
加硫促進剤  ＥＺ［ジエチルジチオカルバミン酸亜鉛］  ０．３部
老化防止剤  ＬＸ［2,2'-メチレン-ビス-(4-エチル-6-tert-ブチルフェノール）］  ０．５部
【００４６】
上記配合物を反応させて完全前加硫を行うことにより、前加硫天然ゴムラテックスを得た。
【００４７】
全てのパイルが分散染料により染色されたポリエステル繊維のみからなる多数のパイルが基部において結合された基布の裏側に対し、各パイルの基部の一部が基布の裏側に位置する状態で、得られた前加硫天然ゴムラテックスを１００ｇ／ｍ２の量でロールコータにより塗布した。
【００４８】
塗布した前加硫天然ゴムラテックスを６０℃で１０分間乾燥させた後、自然冷却及び自然乾燥させることにより、前加硫天然ゴムラテックスの皮膜が形成され、基布の裏側にラテックスバッキングが施され、パイルの離脱が防止されたパイルマットが得られた。
【００４９】
得られたパイルマットのラテックスバッキングについて、所定の床面に対する静止摩擦係数を、ＪＩＳ Ｌ１９３０「繊維製品の家庭洗濯試験方法［パルセータ型洗濯機］」による洗濯の前（洗濯０回）、洗濯５回後、及び、洗濯３０回後に計測した。
【００５０】
また、得られたパイルマットを所定の床面上に載置して４０℃で７日間放置後、同じく１４日間放置後、及び同じく３０日間放置度の床面の汚染の有無を目視により確認した。
【００５１】
これらの結果を表１に示す。
【００５２】
実施例２
天然ゴムラテックス  １００部
硫黄  １部
分散剤［ポリカルボン酸型界面活性剤］  ０．２部
加硫促進剤  ＰＸ［N-エチル-N-フェニルジチオカルバミン酸亜鉛］  ０．３部
加硫促進剤  ＥＺ［ジエチルジチオカルバミン酸亜鉛］  ０．３部
老化防止剤  ＬＸ［2,2'-メチレン-ビス-(4-エチル-6-tert-ブチルフェノール）］  ０．５部
【００５３】
配合物を上記のものとしたこと以外は実施例１と同様に処理してパイルマットを得、実施例１と同様に静止摩擦係数の計測及び所定の床面の汚染の有無確認を行った。
【００５４】
結果を表１に示す。
【００５５】
実施例３
天然ゴムラテックス  １００部
有機過酸化物（t-butyl hydroperoxide）  １部
分散剤［ポリカルボン酸型界面活性剤］  ０．２部
加硫促進剤  ＰＸ［N-エチル-N-フェニルジチオカルバミン酸亜鉛］  ０．３部
加硫促進剤  ＥＺ［ジエチルジチオカルバミン酸亜鉛］  ０．３部
老化防止剤  ＬＸ［2,2'-メチレン-ビス-(4-エチル-6-tert-ブチルフェノール）］  ０．５部
【００５６】
配合物を上記のものとしたこと以外は実施例１と同様に処理してパイルマットを得、実施例１と同様に静止摩擦係数の計測及び所定の床面の汚染の有無確認を行った。
【００５７】
結果を表１に示す。
【００５８】
比較例１
【００５９】
前加硫天然ゴムラテックスに代えて天然ゴムラテックスを、基布の裏側に対し、各パイルの基部の一部が基布の裏側に位置する状態で、１００ｇ／ｍ２の量でロールコータにより塗布した後は実施例と同様に処理してパイルマットを得、実施例１と同様に静止摩擦係数の計測及び所定の床面の汚染の有無確認を行った。
【００６０】
結果を表１に示す。
【００６１】
比較例２
ラテックスバッキングに代え、基布の裏側に対しＥＶＡ樹脂（エチレン・酢酸ビニル共重合樹脂）を１００ｇ／ｍ２の量で適用して１８０℃で５分間の熱処理を行うラミネート加工を施してパイルマットを得、実施例１と同様に静止摩擦係数の計測及び所定の床面の汚染の有無確認を行った。
【００６２】
結果を表１に示す。
【００６３】
比較例３
アクリル系発泡樹脂  １００部
有機過酸化物（t-butyl hydroperoxide）  ２部
【００６４】
ラテックスバッキングに代え、基布の裏側に対し上記配合物を１００ｇ／ｍ２の量でロールコータにより塗布し、１８０℃で５分間の熱処理を行ってパイルマットを得、実施例１と同様に静止摩擦係数の計測及び所定の床面の汚染の有無確認を行った。
【００６５】
結果を表１に示す。
【００６６】
【表１】
0006667199.tif 000002
【符号の説明】
【００６７】
Ａ  パイルマット
Ｂ  基布
Ｌ  ラテックスバッキング
Ｐ  パイル
【図１】
0006667199.tif 000003